(57)【要約】  本発明は、少なくとも１つのフッ化ビニリデンポリマーと、少なくとも１つのアクリルエラストマーと、任意選択により少なくとも１つのメチルメタクリレートポリマーと、を含むフルオロポリマー組成物から作製された少なくとも１つの部品を含む携帯用電子機器、上記部品を製造するための方法、並びに前述の携帯用電子機器を製造するための方法に関する。【選択図】なし【特許請求の範囲】
【請求項１】
フルオロポリマー組成物［組成物（Ｃ）］から作製される少なくとも１つの部品を含む携帯用電子機器であって、前記組成物は、
−  ５０〜９５重量％の量で少なくとも１つのフッ化ビニリデンポリマー［ポリマー（Ｆ）］と、
−  ５〜２５重量％の量で少なくとも１つのアクリルエラストマー［エラストマー（Ｉ）］と、
−  任意選択により、多くとも２５重量％の量で少なくとも１つのメチルメタクリレートポリマー［ポリマー（Ｍ）］と、を含む、携帯用電子機器。
【請求項２】
前記機器は、携帯電話、携帯端末、ラップトップコンピュータ、タブレットコンピュータ、ラジオ、カメラ及びカメラ付属品、時計、計算機、音楽プレーヤー、全地球測位システム受信機、携帯ゲーム機、ハードドライブ、並びにその他の電子記憶機器からなる群から選択される、請求項１に記載の携帯用電子機器。
【請求項３】
前記携帯用電子機器ハウジングは、携帯電話ハウジング、タブレットハウジング、ラップトップコンピュータハウジング、及びタブレットコンピュータハウジングからなる群から選択される、請求項２に記載の携帯用電子機器。
【請求項４】
前記ポリマー（Ｆ）は、
（ａ’）少なくとも６０モル％、好ましくは少なくとも７５モル％、より好ましくは８５モル％のフッ化ビニリデン（ＶＤＦ）に由来する繰り返し単位と、
（ｂ’）任意選択により、０．１〜１５モル％、好ましくは０．１〜１２モル％、より好ましくは０．１〜１０モル％のＶＤＦと異なるフッ素化モノマーであって、好ましくは、フッ化ビニル（ＶＦ１）、クロロトリフルオロエチレン（ＣＴＦＥ）、ヘキサフルオロプロペン（ＨＦＰ）、テトラフルオロエチレン（ＴＦＥ）、パーフルオロメチルビニルエーテル（ＭＶＥ）、トリフルオロエチレン（ＴｒＦＥ）、及びこれらからの混合物からなる群から選択されるフッ素化モノマーと
から本質的になるポリマーであり、
全ての上記のモル％は、ポリマー（Ｆ）の繰り返し単位の総モルを表す、請求項１〜３のいずれか一項に記載の携帯用電子機器。
【請求項５】
前記エラストマー（Ｉ）は、
（ｉ）ＡＳＴＭ  Ｄ３４１８に従って測定した場合、２５℃未満のガラス転移温度を有し、アルキル（メタ）アクリレート及びアクリロニトリルからなる群から選択される１つ以上のアクリルモノマーに由来する繰り返し単位を含むエラストマーコポリマー、並びに、
（ｉｉ）中心コア及びコアを少なくとも部分的に囲むシェルを含むコア−シェルエラストマーであって、前記コア及び前記シェルは、異なるモノマー組成を有し、ＡＳＴＭ  Ｄ３４１８に従って測定した場合、それらの少なくとも１つは、２５℃未満のガラス転移温度を有するエラストマー性であり、且つ、それらの少なくとも１つは、アルキル（メタ）アクリレート及びアクリロニトリルからなる群から選択される１つ以上のアクリルモノマーに由来する繰り返し単位を含むコア−シェルエラストマー
からなる群から選択される、請求項１〜４のいずれか一項に記載の携帯用電子機器。
【請求項６】
前記エラストマー（Ｉ）は、
（ｉ−Ａ）アクリロニトリルに由来する繰り返し単位と、エチレン、ブタジエン、イソプレン、（メタ）アクリレートモノマー、及びスチレンからなる群から選択される１つ以上のモノマーに由来する繰り返し単位から本質的になるエラストマー、並びに、
（ｉ−Ｂ）１つ以上の（メタ）アクリレートモノマーに由来する繰り返し単位と、エチレン、ブタジエン、イソプレン、アクリロニトリル、及びスチレンから選択される１つ以上のモノマーに由来する繰り返し単位から本質的になるエラストマー
からなる群から選択される、請求項１〜５のいずれか一項に記載の携帯用電子機器。
【請求項７】
前記エラストマー（Ｉ）は、
（１）コア−シェルエラストマーであって、以下：
（ｉ）２５〜９５重量％のアクリルゴムコアであって、
−  前記コアは、Ｃ１〜Ｃ６アクリレート（好ましくはブチルアクリレート）に由来する９０〜１００重量％の繰り返し単位を含み、
−  前記コアは、場合により、０．１〜５重量％の複数の付加重合可能な反応性基を有する架橋性モノマーで架橋されており、これらは全て、実質的に同じ反応速度で重合し、好ましくは、ポリオールのポリアクリル酸エステル及びポリメタクリル酸エステル（好ましくは、ブチレンジアクリレート、ブチレンジメタクリレート、トリメチロールプロパントリメタクリレート）、ジ−及びトリ−ビニルベンゼン、ビニルアクリレート、及びビニルメタクリレートから選択され、且つ、
−  前記コアは、場合により、０．１〜５重量％のグラフト結合モノマー、即ち、複数の付加重合可能な反応性基を有するポリエチレン性不飽和モノマーを更に含み、その少なくとも１つは前記反応性基の実質的により低い速度で重合し、その結果、エラストマー相において残留レベルの不飽和をもたらし熱可塑性シェルのグラフトを可能にし、前記グラフト結合モノマーは、好ましくは、アリル基含有モノマー、特に、エチレン性不飽和酸のアリルエステル（好ましくは、アリルアクリレート、アリルメタクリレート、ジアリルマレエート、ジアリルフマレート、ジアリルイタコネート）から選択される、アクリルゴムコア、並びに、
（ｉｉ）７５〜５重量％の熱可塑性シェルであって、前記シェルは、場合により、スチレン、アクリロニトリル、アルキルアクリレート、アリルメタクリレート、ジアリルメタクリレートのいずれかに由来する３０重量％未満の繰り返し単位と組み合わせて、Ｃ１〜Ｃ４アルキルメタクリレート（好ましくはメチルメタクリレート）に由来する少なくとも７０重量％の繰り返し単位を含むポリマーからなる、熱可塑性シェル
から作製されるコア−シェルエラストマーと、
（２）コア−シェルエラストマーであって、以下：
（ｉ）２５〜９５重量％の１，３−ブタジエンエラストマー系コアであって、
−  前記コアは、１，３−ブタジエンに由来する少なくとも７０重量％の繰り返し単位、及び、スチレン、アクリロニトリル、及びメチルメタクリレート（好ましくはスチレン）からなる群から選択される、１，３−ブタジエン以外のモノマーに由来する３０重量％未満の繰り返し単位を含み、
−  前記コアは、場合により、例えば、ジビニルベンゼンなどの、１つ以上の多価不飽和架橋モノマーの少量（例えば、０．０１〜１重量％）の繰り返し単位を含む、１，３−ブタジエンエラストマー系コア、並びに、
（ｉｉ）７５〜５重量パーセントの熱可塑性シェルであって、前記シェルは、場合により、少量（例えば、０．１〜１重量％）の架橋モノマーで変性され、好ましくは、ポリオールのポリアクリル酸エステル及びポリメタクリル酸エステル（好ましくは、ブチレンジアクリレート、ブチレンジメタクリレート、トリメチロールプロパントリメタクリレート）から選択される、（ｋ）メチルメタクリレートホモポリマー、（ｋｋ）スチレン、アクリロニトリル、及びメチルメタクリレートのポリマー、並びに（ｋｋｋ）場合により、少量（例えば、０．１〜１重量％）の架橋モノマーで変性され、好ましくはジビニルベンゼンから選択されるスチレンホモポリマーのいずれかから作製される、熱可塑性シェル
から作製されるコア−シェルエラストマーと、
（３）コア−シェルエラストマーであって、
（ｊ）１，３−ブタジエンに由来する少なくとも９４重量％の繰り返し単位と、スチレンに由来する５重量％以下の繰り返し単位と、ジビニルベンゼンに由来する０．５〜１重量％の繰り返し単位と、を含む７５〜８０重量部のコア、並びに、
（ｊｊ）場合により、少量（例えば０．１〜１重量％）の架橋モノマーで変性され、好ましくは、ポリオールのポリアクリル酸エステル及びポリメタクリル酸エステル（好ましくはブチレンジアクリレート、ブチレンジメタクリレート、トリメチロールプロパントリメタクリレート）から選択されるポリスチレンから作製される内側のものと、メチルメタクリレートホモポリマーから作製されるもう一方の外側のものとの、一般的には同一重量分率の、２５〜２０重量部の２つのシェル、
を含むコア−シェルエラストマーと
からなる群から選択されるコア−シェルエラストマーである、請求項１〜６のいずれか一項に記載の携帯用電子機器。
【請求項８】
ポリマー（Ｍ）は、メチルメタクリレートのホモポリマー、及びメチルメタクリレートとＣ２〜Ｃ４アルキルアクリレートのコポリマーからなる群からなり、且つ、選択され、前記コポリマーのメチルメタクリレート含有量は、前記コポリマーの総重量に対して、少なくとも約５５重量％、好ましくは少なくとも約６０重量％であり、且つ、約９０重量％を超えない、好ましくは８０重量％を超えない、請求項１〜７のいずれか一項に記載の携帯用電子機器。
【請求項９】
前記組成物（Ｃ）におけるポリマー（Ｆ）の量は、ポリマー（Ｆ）、エラストマー（Ｉ）、及びポリマー（Ｍ）の総重量に対して、少なくとも５０重量％、好ましくは少なくとも６０重量％、より好ましくは少なくとも６５重量％、最も好ましくは少なくとも７０重量％であり、且つ／又は、多くとも９５重量％、好ましくは多くとも９０重量％である、請求項１〜８のいずれか一項に記載の携帯用電子機器。
【請求項１０】
前記組成物（Ｃ）におけるエラストマー（Ｉ）の量は、ポリマー（Ｆ）、エラストマー（Ｉ）、及びポリマー（Ｍ）の総重量に対して、少なくとも５重量％、好ましくは少なくとも１０重量％であり、且つ／又は、多くとも２５重量％、好ましくは多くとも２０重量％である、請求項１〜９のいずれか一項に記載の携帯用電子機器。
【請求項１１】
ポリマー（Ｍ）が存在し、且つ、前記組成物（Ｃ）におけるポリマー（Ｍ）の量は、ポリマー（Ｆ）、エラストマー（Ｉ）、及びポリマー（Ｍ）の総重量に対して、少なくとも５重量％、好ましくは少なくとも１０重量％であり、且つ／又は、多くとも２５重量％、好ましくは多くとも２０重量％、より好ましくは多くとも１５重量％である、請求項１〜１０のいずれか一項に記載の携帯用電子機器。
【請求項１２】
前記組成物（Ｃ）は、ポリマー（Ｆ）、エラストマー（Ｉ）、及びポリマー（Ｍ）に加えて、顔料、加工助剤、可塑剤、安定剤、離型剤からなる群から選択される１つ以上の添加剤を更に含む、請求項１〜１１のいずれか一項に記載の携帯用電子機器。
【請求項１３】
前記組成物（Ｃ）は、ポリマー（Ｆ）、エラストマー（Ｉ）、ポリマー（Ｍ）、並びに、任意選択により、ポリマー（Ｆ）、エラストマー（Ｉ）、及びポリマー（Ｍ）の１００重量部当たり、０〜１０重量部の１つ以上の添加剤からなる、請求項１〜１２のいずれか一項に記載の携帯用電子機器。
【請求項１４】
携帯用電子機器の部品を製造する方法であって、
（ｉ）組成物（Ｃ）を提供する工程であって、
−  ５０〜９５重量％の量で少なくとも１つのフッ化ビニリデンポリマー［ポリマー（Ｆ）］と、
−  ５〜２５重量％の量で少なくとも１つのアクリルエラストマー［エラストマー（Ｉ）］と、
−  任意選択により、多くとも２５重量％の量で少なくとも１つのメチルメタクリレートポリマー［ポリマー（Ｍ）］と
を含む工程と、
（ｉｉ）前記部品を提供するように前記組成物（Ｃ）を成形する工程と
を含む、方法。
【請求項１５】
携帯用電子機器を製造するための方法であって、
ａ．少なくとも回路基板、スクリーン及びバッテリーを構成要素として提供する工程と、ｂ．前記ポリマー組成物（Ｃ）から作製される少なくとも１つの部品を提供する工程であって、
−  ５０〜９５重量％の量で少なくとも１つのフッ化ビニリデンポリマー［ポリマー（Ｆ）］と、
−  ５〜２５重量％の量で少なくとも１つのアクリルエラストマー［エラストマー（Ｉ）］と、
−  任意選択により、多くとも２５重量％の量で少なくとも１つのメチルメタクリレートポリマー［ポリマー（Ｍ）］と、を含む工程と、
ｃ．前記構成要素の少なくとも１つを前記部品と組み立てる工程、又は前記構成要素の少なくとも１つを前記部品に取りつける工程と
を含む、方法。
【発明の詳細な説明】
【技術分野】
【０００１】
関連出願の相互参照
本出願は、２０１５年７月３１日に出願された米国仮特許出願第６２／１９９５２３号に対する優先権を主張し、この出願の全内容はあらゆる目的のために参照により本明細書に組み込まれる。
【０００２】
本発明は、フルオロポリマー組成物から作製された少なくとも１つの部品、上記部品を製造するための方法、及び上記部品を使用する携帯用電子機器を製造するための方法に関する。
【背景技術】
【０００３】
今日、携帯用電子機器、例えば、携帯電話、携帯端末（ＰＤＡ）、ラップトップコンピュータ、ＭＰ３プレーヤーなどは、世界中で広く使用されている。携帯用電子機器は、更により携帯性及び利便性を求めてますます小さく且つ軽量になりつつあるが、一方で同時に、より進んだ機能及びサービスを行うことがますますできるようになってきており、双方とも機器及びネットワークシステムの開発に依っている。
【０００４】
便宜上、これらの機器は、小さく且つ軽量であることが多くの場合に望ましいが、それらは、通常の取扱い及びたまに起こる落下で損傷されないように、一定の構造強度を有することがなお必要である。従って、通常このような機器に組み込まれるのは、構造部品であり、その主要な機能は、機器に強度及び／又は剛性及び／又は耐衝撃性を与え、並びにまた、場合により、構成要素間の電気絶縁／電気遮蔽を保証しながら、機器の様々な内部構成要素及び／又は携帯用電子機器ケース（外側ハウジング）の一部又は全てのための取付け場所を与えることである。従来、マグネシウム又はアルミニウムなどの低密度金属が、最適な材料であったが、最も重要な設計の柔軟性の制限、更なる軽量化、及び同じものの色彩性のおかげで、制限されていない美的可能性を与えるために、費用面の理由から（マグネシウムなどのこれらのより密度の低い一部の金属は、多少高価であり、多くの場合に必要な小さい部品及び／又は複雑な部品を製造することは高価である）、合成樹脂が、次第に少なくとも部分的に交換されてきた。従って、このような機器のプラスチック部品は、様々な複雑な形状に加工しやすく、優れた耐衝撃性を含む頻繁な使用の厳しい条件に耐えることができ、一般的には、電気絶縁能力を有し、且つ、意図された操作性を妨げずに課題となる美的要求を満たすことができる材料から作製される。
【０００５】
それにもかかわらず、特定の場合に、プラスチックは、携帯用電子機器における全てのプラスチック構造部品のための強度及び／又は剛性を有していない場合があり、金属／合成樹脂アセンブリが、多くの場合に直面する。
【０００６】
これらの場合、例えば、携帯用機器に存在するアルミニウム部品及び／又はアルミニウム／プラスチック複合材料部品などの金属部品は、一般的には、陽極酸化、即ちアルミニウム表面に酸化物層を、特に侵食性化学物質を使用して構築することを目的とする電気化学プロセスに供される。この点で、既にポリマー要素を含む／に組み立てられた部品において陽極酸化が実施され、使用されたポリマー材料は、様々な侵食性酸に対する優れた化学的耐性を示すことが要求される。
【０００７】
このように、携帯用機器におけるこうしたプラスチック材料は、良好な耐衝撃性、引張り強度、剛性を有することが望ましく、且つ、例えば、射出成形することによって、意図された複雑な形状に容易に成形され、多数の更なる構造的及び機能的構成要素とともに最小限の公差で組み立てられるように設計される能力を示すことが望ましい。
【０００８】
携帯用電子部品に使用されるプラスチック材料に対する更なる要件は、これらの携帯用電子機器ハウジングと多くの場合に接触する着色剤に耐性があることである。典型的な着色剤としては、化粧品（口紅、リップグロス、リップライナー、リッププランパー、リップクリーム、ファンデーション、パウダー、頬紅など）、人工又は天然彩色剤（ソフトドリンク、コーヒー、赤ワイン、マスタード、ケチャップ、及びトマトソースに見られるものなど）、染料及び顔料（携帯用電子機器ハウジングの製造に使用される、染色された繊維製品及び皮革に見られるものなど）が挙げられる。これらの着色剤と接触すると、携帯用電子機器ハウジングは容易に着色される。従って、特に、同じものが明るく彩色される場合又は白色又は透明色の色合いの場合に、上記携帯用機器の美的外観を維持するための耐着色特性が高く評価される。
【０００９】
全ての上記要件を満たす、即ち、構造的支持（引張り強度）、更に取り付け／組立を可能にする特定の柔軟性（破断伸び）を保証するのに十分な機械的性能を有し、衝撃及び侵食性化学物質に耐えることができ、色彩性と耐着色性、及び耐紫外線性を有するポリマー組成物を提供することが、この分野においては継続的な課題であり、様々なプラスチックに基づいた解決策が既に試されている一方、未解決の課題に対処するように依然として継続的な改善が求められている。
【発明の概要】
【００１０】
この枠組み内で、本発明は、フッ素化ポリマーに基づく特定の組成物の使用に基づく解決策を提供することを目的とする。
【００１１】
より具体的には、本発明は、第１の態様において、フルオロポリマー組成物［組成物（Ｃ）］から作製される少なくとも１つの部品を含む携帯用電子機器に関し、上記組成物は、
−  ５０〜９５重量％の量で少なくとも１つのフッ化ビニリデンポリマー［ポリマー（Ｆ）］と、
−  ５〜２５重量％の量で少なくとも１つのアクリルエラストマー［エラストマー（Ｉ）］と、任意選択により、
−  多くとも２５重量％の量で少なくとも１つのメチルメタクリレートポリマー［ポリマー（Ｍ）］と、を含み、
重量％は、ポリマー（Ｆ）、エラストマー（Ｉ）、及びポリマー（Ｍ）の重量の合計を表す。
【００１２】
本発明の更なる目的は、携帯用電子機器の一部を製造する方法であり、上記方法は、
（ｉ）
−  ５０〜９５重量％の量で少なくとも１つのフッ化ビニリデンポリマー［ポリマー（Ｆ）］と、
−  ５〜２５重量％の量で少なくとも１つのアクリルエラストマー［エラストマー（Ｉ）］と、任意選択により、
−  多くとも２５重量％の量で少なくとも１つのメチルメタクリレートポリマー［ポリマー（Ｍ）］と、を含む、組成物（Ｃ）を提供する工程と、
（ｉｉ）上記部品を提供するように上記組成物（Ｃ）を成形する工程と、を含む。
【００１３】
本発明の更に別の目的は、携帯用電子機器の製造であり、上記方法は、
ａ．少なくとも回路基板、スクリーン及びバッテリーを構成要素として提供する工程と、
ｂ．
−  ５０〜９５重量％の量で少なくとも１つのフッ化ビニリデンポリマー［ポリマー（Ｆ）］と、
−  ５〜２５重量％の量で少なくとも１つのアクリルエラストマー［エラストマー（Ｉ）］と、任意選択により、
−  多くとも２５重量％の量で少なくとも１つのメチルメタクリレートポリマー［ポリマー（Ｍ）］と、を含むポリマー組成物（Ｃ）から作製される少なくとも１つの部品を提供する工程と、
ｃ．上記構成要素の少なくとも１つを上記部品と組み立てる工程、又は上記構成要素の少なくとも１つを上記部品に取りつける工程と、を含む。
【００１４】
本出願人は、驚くべきことに、剛性のビニリデンフルオライドポリマーマトリックスに上記量のエラストマー（Ｉ）を組み込むことにより、上記に詳述したように、組成物（Ｃ）は、携帯用電子機器の部品の製造に特に適応させる、特に有利な特性の組み合わせをもたらすことを見出した。特に、上記組成物（Ｃ）から作製された携帯用電子機器の部品は、優れた耐薬品性、優れたＵＶ耐性、及び良好な機械的特性を有し、同時に、優れた耐衝撃性及び優れた彩色性（改善された明度、容易な色合わせ、容易な顔料の分散）を有する。
【発明を実施するための形態】
【００１５】
携帯用電子機器
「携帯用電子機器」という用語は、例えば、ワイヤレス接続又は携帯ネットワーク接続を介してデータへのアクセスを交換／提供しながら、様々な場所で便利に輸送され、使用されるように設計された任意の電子機器を意味することが意図される。携帯用電子機器の代表的な例としては、携帯電話、携帯端末、ラップトップコンピュータ、タブレットコンピュータ、ラジオ、カメラ及びカメラ付属品、時計、計算機、音楽プレーヤー、全地球測位システム受信機、携帯ゲーム機、ハードドライブ、並びにその他の電子記憶機器等が挙げられる。
【００１６】
本発明による携帯用電子機器の少なくとも１つの部品は、射出成形、押し出し、又はその他の成形技術によって特に作製されることができる、取り付け部品、スナップ取り付け部品、相互可動式部品、機能要素、作動要素、トラッキング要素、調整要素、キャリア要素、フレーム要素、スイッチ、コネクター、及びハウジングの（内部及び外部）構成要素などの物品の大きなリストから選択されることができる。
【００１７】
特に、ポリマー組成物（Ｃ）は、携帯用電子機器のケーハウジング構成要素の製造に非常に適切である。
【００１８】
従って、本発明による携帯用電子機器の少なくとも１つの部品は、携帯用電子機器ハウジングの構成要素として有利である。「携帯用電子機器ハウジング」とは、携帯用電子機器の裏面カバー、前面カバー、アンテナハウジング、フレーム及び／又はバックボーンの１つ以上を意味する。ハウジングは、単一の構成要素物品であることができ、又はより多くの場合、２つ以上の構成要素を含むことができる。「バックボーン」とは、電子機器、マイクロプロセッサ、スクリーン、キーボード及びキーパッド、アンテナ、バッテリーソケット等などの、機器のその他の構成要素が取りつけられる構造的構成要素を意味する。バックボーンは、携帯用電子機器の外部からは見えないか又は部分的に見えるにすぎない内部構成要素であることができる。ハウジングは、衝撃と環境試剤（液体、ちり等）による汚染及び／又は損傷からの保護を機器の内部構成要素に提供することができる。また、カバーなどのハウジング構成要素は、スクリーン及び／又はアンテナなどの機器の外部に露出している特定の構成要素に対する実質的な又は主な構造支持と衝撃に対する保護を提供することができる。また、ハウジング構成要素は、その美的外観及び接触において設計されることができる。
【００１９】
好ましい実施形態においては、携帯用電子機器ハウジングは、携帯電話ハウジング、タブレットハウジング、ラップトップコンピュータハウジング、及びタブレットコンピュータハウジングからなる群から選択される。優れた結果は、本発明による携帯用電子機器の部品が携帯電話ハウジングである場合に得られた。
【００２０】
本発明による携帯用電子機器の少なくとも１つの部品は、有利には、平均して０．９ｍｍ以下、好ましくは０．８ｍｍ以下、より好ましくは０．７ｍｍ以下、更により好ましくは０．６ｍｍ以下、最も好ましくは０．５ｍｍ以下である上記部品の平坦部分の厚さで特徴づけられる。本明細書において「平均して」という用語は、少なくとも１つのその平坦な部分の少なくとも３点でのその厚さの測定に基づく部品の平均厚さを意味することを意図する。
【００２１】
ポリマー（Ｆ）
フッ化ビニリデンポリマー及びポリマー（Ｆ）という表現は、繰り返し単位から本質的になるポリマーを示すために本発明の枠内で使用され、上記繰り返し単位の５０モル％超はフッ化ビニリデン（ＶＤＦ）に由来する。
【００２２】
フッ化ビニリデンポリマー［ポリマー（Ｆ）］は、好ましくは、
（ａ’）少なくとも６０モル％、好ましくは少なくとも７５モル％、より好ましくは８５モル％のフッ化ビニリデン（ＶＤＦ）に由来する繰り返し単位と、
（ｂ’）任意選択により、０．１〜１５モル％、好ましくは０．１〜１２モル％、より好ましくは０．１〜１０モル％のＶＤＦと異なるフッ素化モノマーに由来する繰り返し単位と、
（ｃ’）任意選択により、０．１〜５モル％、好ましくは０．１〜３モル％、より好ましくは０．１〜１モル％の１つ以上の水素化コモノマーに由来する繰り返し単位と、を含むポリマーであり、
全ての上記モル％は、ポリマー（Ｆ）の繰り返し単位の総モルを表す。
【００２３】
上記フッ素化モノマーは、有利には、フッ化ビニル（ＶＦ１）、トリフルオロエチレン（ＶＦ３）、クロロトリフルオロエチレン（ＣＴＦＥ）、１，２−ジフルオロエチレン、テトラフルオロエチレン（ＴＦＥ）、ヘキサフルオロプロピレン（ＨＦＰ）、パーフルオロ（メチル）ビニルエーテル（ＰＭＶＥ）、パーフルオロ（エチル）ビニルエーテル（ＰＥＶＥ）及びパーフルオロ（プロピル）ビニルエーテル（ＰＰＶＥ）などのパーフルオロ（アルキル）ビニルエーテル、パーフルオロ（１，３−ジオキソール）、パーフルオロ（２，２−ジメチル−１，３−ジオキソール）（ＰＤＤ）からなる群から選択される。好ましくは、可能な更なるフッ素化モノマーは、クロロトリフルオロエチレン（ＣＴＦＥ）、ヘキサフルオロプロペン（ＨＦＰ）、トリフルオロエチレン（ＶＦ３）、及びテトラフルオロエチレン（ＴＦＥ）から選択される。
【００２４】
上記水素化コモノマーの選択は特に限定されず、α−オレフィン、（メタ）アクリルモノマー、ビニルエーテルモノマー、スチレン系モノマーを使用することができ、それにもかかわらず、耐化学薬品性を最適化するために、ポリマー（Ｆ）が、上記水素化コモノマーに由来する繰り返し単位を本質的に含まない実施形態が好ましい。
【００２５】
従って、フッ化ビニリデンポリマー［ポリマー（Ｆ）］は、より好ましくは、
（ａ’）少なくとも６０モル％、好ましくは少なくとも７５モル％、より好ましくは８５モル％のフッ化ビニリデン（ＶＤＦ）に由来する繰り返し単位と、
（ｂ’）任意選択により、０．１〜１５モル％、好ましくは０．１〜１２モル％、より好ましくは０．１〜１０モル％のＶＤＦと異なるフッ素化モノマーであって、好ましくは、フッ化ビニル（ＶＦ１）、クロロトリフルオロエチレン（ＣＴＦＥ）、ヘキサフルオロプロペン（ＨＦＰ）、テトラフルオロエチレン（ＴＦＥ）、パーフルオロメチルビニルエーテル（ＭＶＥ）、トリフルオロエチレン（ＴｒＦＥ）、及びこれらからの混合物からなる群において選択されるフッ素化モノマーと、から本質的になるポリマーであり、
全ての上記モル％は、ポリマー（Ｆ）の繰り返し単位の総モルを表す。
【００２６】
これらの構成要素がポリマー（Ｆ）の挙動及び特性を実質的に改変することなく、上記繰り返し単位に加えて、欠如、末端鎖、不純物、鎖の逆位、又は分岐等が、ポリマー（Ｆ）に、更に存在することができる。
【００２７】
本発明で有用なポリマー（Ｆ）の非限定的な例としては、ＶＤＦ、ＶＤＦ／ＴＦＥコポリマー、ＶＤＦ／ＴＦＥ／ＨＦＰコポリマー、ＶＤＦ／ＴＦＥ／ＣＴＦＥコポリマー、ＶＤＦ／ＴＦＥ／ＴｒＦＥコポリマー、ＶＤＦ／ＣＴＦＥコポリマー、ＶＤＦ／ＨＦＰコポリマー、ＶＤＦ／ＴＦＥ／ＨＦＰ／ＣＴＦＥコポリマー等からなるホモポリマーを特に挙げることができる。
【００２８】
ＶＤＦホモポリマーは、組成物（Ｃ）におけるポリマー（Ｆ）として使用するのに特に有利である。
【００２９】
有利には、２．１６ｋｇのピストン荷重下で、２３０℃で実施され、ＡＳＴＭ試験番号１２３８に従って測定した場合、ポリマー（Ｆ）のメルトインデックスは、少なくとも０．０１、好ましくは少なくとも０．０５、より好ましくは少なくとも０．１ｇ／１０分、有利には５０未満、好ましくは３０未満、より好ましくは２０ｇ／１０分未満である。
【００３０】
有利には、５ｋｇのピストン荷重下で、２３０℃で実施され、ＡＳＴＭ試験番号１２３８に従って測定した場合、ポリマー（Ｆ）のメルトインデックスは、少なくとも１、好ましくは少なくとも２、より好ましくは少なくとも５ｇ／１０分、有利には７０未満、好ましくは５０未満、より好ましくは４０ｇ／１０分未満である。
【００３１】
有利には、ポリマー（Ｆ）は、ＡＳＴＭ  Ｄ３４１８に従って、１０℃／分の加熱速度で、ＤＳＣによって測定した場合、有利には少なくとも１２０℃、好ましくは少なくとも１２５℃、より好ましくは少なくとも１３０℃、多くとも１９０℃、好ましくは多くとも１８５℃、より好ましくは多くとも１８０℃の融点（Ｔｍ２）を有する。
【００３２】
エラストマー（Ｉ）
「アクリルエラストマー」及び「エラストマー（Ｉ）」という表現に関して、これらの用語は、本明細書において以下のいずれか一つを意味することが意図される：
（ｉ）ＡＳＴＭ  Ｄ３４１８に従って測定した場合、２５℃未満のガラス転移温度を有し、アルキル（メタ）アクリレート及びアクリロニトリルからなる群から選択される１つ以上のアクリルモノマーに由来する繰り返し単位を含むエラストマーコポリマー、並びに
（ｉｉ）中心コア、及びコアを少なくとも部分的に囲むシェルを含むコア−シェルエラストマーであって、上記コア及び上記シェルは、異なるモノマー組成を有し、ＡＳＴＭ  Ｄ３４１８に従って測定した場合、それらの少なくとも１つは、２５℃未満のガラス転移温度を有するエラストマー性であり、且つ、それらの少なくとも１つは、アルキル（メタ）アクリレート及びアクリロニトリルからなる群から選択される１つ以上のアクリルモノマーに由来する繰り返し単位を含むコア−シェルエラストマー。
【００３３】
エラストマーコポリマー（ｉ）の中で、上記に詳述したように、
（ｉ−Ａ）アクリロニトリルに由来する繰り返し単位と、エチレン、ブタジエン、イソプレン、（メタ）アクリレートモノマー、及びスチレンからなる群から選択される１つ以上のモノマーに由来する繰り返し単位から本質的になるエラストマー、並びに
（ｉ−Ｂ）１つ以上の（メタ）アクリレートモノマーに由来する繰り返し単位と、エチレン、ブタジエン、イソプレン、アクリロニトリル、及びスチレンから選択される１つ以上のモノマーに由来する繰り返し単位から本質的になるエラストマーを特に挙げることができる。
【００３４】
本明細書においては、（メタ）アクリレートモノマーという表現は、一般式ＣＨ２＝Ｃ（ＲＭ）−Ｃ（＝Ｏ）−ＯＲＭＡ（式中、ＲＭは、Ｈ又はＣＨ３であり、且つ、ＲＭＡは、炭化水素基であり、場合により、Ｏ、Ｓ、ハロゲンから選択される１つ以上のテロ原子を含み、或いは、ＲＭＡは、Ｈである（即ち、（メタ）アクリル酸を与える））のモノマーを示すために使用される。
【００３５】
炭化水素基ＲＭＡは、特に限定されず、特にアルキル基（この場合、（メタ）アクリレートモノマーはアルキル（メタ）アクリレートと表されることになる）、ヒドロキシアルキル基、エポキシ含有炭化水素基等を包含する。
【００３６】
ＲＭＡがヒドロキシルアルキル基である（メタ）アクリレートモノマーの非限定的な例は、特にヒドロキシエチル（メタ）アクリレート及びヒドロキシプロピル（メタ）アクリレート異性体である。
【００３７】
エラストマー（ｉ−Ｂ）の例は、特にエチレン−アクリル酸エステル−グリシジルメタクリレートエラストマーである。このタイプのエラストマー（ｉ−Ｂ）の例示的な実施形態は、特に、商標Ｌｏｔａｄｅｒ（登録商標）でＡｒｋｅｍａから入手可能なエラストマーであり、より具体的には、例えば、エチレン、アクリル酸エステル（２４重量％）、及びグリシジルメタクリレート（８重量％）のランダムターポリマーであるＬｏｔａｄｅｒ（登録商標）ＡＸ  ８９００である。
【００３８】
コア−シェルエラストマーは、組成物（Ｃ）における使用に好ましい。
【００３９】
このように、これらのコア−シェルエラストマーは、一般的には、１００〜１０００ｎｍ、好ましくは２００〜６５０ｎｍの平均粒径を有する一次粒子の形態で提供される。
【００４０】
好ましい実施形態によれば、コア−シェルエラストマーは、エラストマーコアと熱可塑性シェルから構成される。
【００４１】
エラストマーコアは、一般的には、
−  イソプレン又はブタジエンホモポリマー、多くとも３０モル％のビニルモノマーを有するイソプレンコポリマー、及び多くとも３０モル％のビニルモノマーを有するブタジエンコポリマーからなる群から通常選択されるエラストマージエンホモポリマー又はコポリマーから選択される。上記に詳述したように、ビニルモノマーは、スチレン、アルキルスチレン、アクリロニトリル、又は（メタ）アクリレートモノマー、好ましくはアルキル（メタ）アクリレートであり得、
−  ＭＭＡと異なるアルキル（メタ）アクリレートのエラストマーホモポリマー、及び別のアルキル（メタ）アクリレートから選択される多くとも３０モル％のモノマーを有するＭＭＡと異なる上記アルキル（メタ）アクリレートのコポリマー、及びビニルモノマー。有利には、ＭＭＡと異なるアルキル（メタ）アクリレートは、ブチルアクリレートである。ビニルモノマーは、スチレン、アルキルスチレン、アクリロニトリル、ブタジエン、又はイソプレンであり得る。
【００４２】
コア−シェルコポリマーのエラストマーコアは、完全に又は部分的に架橋されることができる。
【００４３】
エラストマーコアの架橋を達成するために、重合の際に少なくとも１つの多官能性モノマーを導入することを行うことが可能であり上記エラストマーコアをもたらし、これらの多官能性モノマーは、ブチレンジ（メタ）アクリレート及びトリメチロールプロパントリメタクリレートなどのポリオールのポリ（メタ）アクリルエステルから選択することが可能である。その他の適切な二官能性モノマーは、例えば、ジビニルベンゼン、トリビニルベンゼン、ビニルアクリレート、及びビニルメタクリレートである。
【００４４】
また、エラストマーコアは、不飽和カルボン酸無水物、不飽和カルボン酸、及び不飽和エポキシドなどの不飽和官能性モノマーを、重合の際に、グラフトによって、又はコモノマーとして導入することによって架橋されることができる。例えば、無水マレイン酸、（メタ）アクリル酸、及びグリシジルメタクリレートを挙げることができる。
【００４５】
熱可塑性シェルは、特に、スチレン、アルキルスチレン、又はメチルメタクリレートのホモポリマー、或いは、少なくとも７０モル％の上記これらのモノマーの１つ、及び上記その他のモノマーから選択される少なくとも１つのコモノマー、別のアルキル（メタ）アクリレート、酢酸ビニル、及びアクリロニトリルを含むこれらのコポリマーのいずれかであり得る。シェルは、不飽和カルボン酸無水物、不飽和カルボン酸、及び不飽和エポキシドなどの不飽和官能性モノマーを、重合の際に、グラフトによって、又はコモノマーとして導入することによって官能化されることができる。例としては、無水マレイン酸、（メタ）アクリル酸、及びグリシジルメタクリレートを挙げることができる。
【００４６】
エラストマー（Ｉ）の例、及びそれらの調製方法は、以下の特許：米国特許第４１８０４９４号明細書（公開日１９７９年１２月２５日）、同第４０９６２０２号明細書（公開日１９７８年６月２０日）、同第４２６０６９３号明細書（公開日１９８１年４月７日）、同第３２８７４４３号明細書（公開日１９６６年１１月２２日）、同第４２９９９２８号明細書（公開日１９８１年１１月１０日）、同第３９８５７０４号明細書（公開日１９７６年１０月１２日）に特に記載されている。
【００４７】
有利には、コアは、コア−シェルエラストマーの、７０〜９０重量％を表し、且つ、シェルは、３０〜１０重量％を表す。
【００４８】
使用可能な特定のコア−シェルエラストマーの例としては、
（１）コア−シェルエラストマーであって、以下：
（ｉ）２５〜９５重量％のアクリルゴムコアであって、
−  上記コアは、Ｃ１〜Ｃ６アクリレート（好ましくはブチルアクリレート）に由来する９０〜１００重量％の繰り返し単位を含み、
−  上記コアは、場合により、０．１〜５重量％の複数の付加重合可能な反応性基を有する架橋性モノマーで架橋されており、これらは全て、実質的に同じ反応速度で重合し、好ましくは、ポリオールのポリアクリル酸エステル及びポリメタクリル酸エステル（好ましくは、ブチレンジアクリレート、ブチレンジメタクリレート、トリメチロールプロパントリメタクリレート）、ジ−及びトリ−ビニルベンゼン、ビニルアクリレート、及びビニルメタクリレートから選択され、且つ、
−  上記コアは、場合により、０．１〜５重量％のグラフト結合モノマー、即ち、複数の付加重合可能な反応性基を有するポリエチレン性不飽和モノマーを更に含み、その少なくとも１つは上記反応性基の実質的により低い速度で重合し、その結果、エラストマー相において残留レベルの不飽和をもたらし熱可塑性シェルのグラフトを可能にし、上記グラフト結合モノマーは、好ましくは、アリル基含有モノマー、特に、エチレン性不飽和酸のアリルエステル（好ましくは、アリルアクリレート、アリルメタクリレート、ジアリルマレエート、ジアリルフマレート、ジアリルイタコネート）から選択される、アクリルゴムコア、並びに、
（ｉｉ）７５〜５重量％の熱可塑性シェルであって、上記シェルは、場合により、スチレン、アクリロニトリル、アルキルアクリレート、アリルメタクリレート、ジアリルメタクリレートのいずれかに由来する３０重量％未満の繰り返し単位と組み合わせて、Ｃ１〜Ｃ４アルキルメタクリレート（好ましくはメチルメタクリレート）に由来する少なくとも７０重量％の繰り返し単位を含むポリマーからなる、熱可塑性シェル
から作製されるコア−シェルエラストマー、
（２）コア−シェルエラストマーであって、以下：
（ｉ）２５〜９５重量％の１，３−ブタジエンエラストマー系コアであって、
−  上記コアは、１，３−ブタジエンに由来する少なくとも７０重量％の繰り返し単位、及び、スチレン、アクリロニトリル、及びメチルメタクリレート（好ましくはスチレン）からなる群から選択される、１，３−ブタジエン以外のモノマーに由来する３０重量％未満の繰り返し単位を含み、
−  上記コアは、場合により、例えば、ジビニルベンゼンなどの、１つ以上の多価不飽和架橋モノマーの少量（例えば、０．０１〜１重量％）の繰り返し単位を含む、１，３−ブタジエンエラストマー系コア、並びに、
（ｉｉ）７５〜５重量パーセントの熱可塑性シェルであって、上記シェルは、場合により、少量（例えば、０．１〜１重量％）の架橋モノマーで変性され、好ましくは、ポリオールのポリアクリル酸エステル及びポリメタクリル酸エステル（好ましくは、ブチレンジアクリレート、ブチレンジメタクリレート、トリメチロールプロパントリメタクリレート）から選択される、（ｋ）メチルメタクリレートホモポリマー、（ｋｋ）スチレン、アクリロニトリル、及びメチルメタクリレートのポリマー、並びに（ｋｋｋ）場合により、少量（例えば、０．１〜１重量％）の架橋モノマーで変性され、好ましくはジビニルベンゼンから選択されるスチレンホモポリマーのいずれかから作製される、熱可塑性シェル
から作製されるコア−シェルエラストマー、
（３）コア−シェルエラストマーであって、以下：
（ｊ）１，３−ブタジエンに由来する少なくとも９４重量％の繰り返し単位と、スチレンに由来する５重量％以下の繰り返し単位と、ジビニルベンゼンに由来する０．５〜１重量％の繰り返し単位と、を含む７５〜８０重量部のコア、並びに、
（ｊｊ）場合により、少量（例えば０．１〜１重量％）の架橋モノマーで変性され、好ましくは、ポリオールのポリアクリル酸エステル及びポリメタクリル酸エステル（好ましくはブチレンジアクリレート、ブチレンジメタクリレート、トリメチロールプロパントリメタクリレート）から選択される、ポリスチレンから作製される内側のものと、メチルメタクリレートホモポリマーから作製されるもう一方の外側のものとの、一般的には同一重量分率の、２５〜２０重量部の２つのシェル
を含むコア−シェルエラストマーを挙げることができる。
【００４９】
また、硬質／軟質／硬質コポリマーなどのその他のタイプのコア−シェルコポリマーが存在し、即ち、これらのポリマーは、硬質コア、軟質シェル、及び硬質シェルをこの順で有する。硬質部分は、上記軟質／硬質コポリマーのシェルのポリマーを含むことができ、且つ、軟質部分は、上記軟質／硬質コポリマーのコアのポリマーを含むことができる。こうしたコア−シェルポリマーの非限定的な例は、順に、
−  メチルメタクリレート／エチルアクリレートコポリマーから作製されるコア、
−  ブチルアクリレート／スチレンコポリマーから作製されるシェル、及び
−  メチルメタクリレート／エチルアクリレートコポリマーから作製されるシェルを含む。
【００５０】
また、硬質（コア）／軟質／半硬質のコポリマーなどのその他のタイプのコア−シェルコポリマーが存在する。上記ものと比較して、この差異は、１つが中間シェルであり、もう一方が外側シェルである、２つのシェルを含む「半硬質」外側シェルから生じる。中間シェルは、メチルメタクリレート、スチレン、並びにアルキルアクリレート、ブタジエン、及びイソプレンから選択される少なくとも１つのモノマーのコポリマーである。外側シェルは、ＰＭＭＡホモポリマー又はコポリマーである。こうしたコポリマーの非限定的な例は、順に、
−  メチルメタクリレート／エチルアクリレートコポリマーから作製されるコア、
−  ブチルアクリレート／スチレンコポリマーから作製されるシェル、
−  メチルメタクリレート／ブチルアクリレート／スチレンコポリマーから作製されるシェル、及び
−  メチルメタクリレート／エチルアクリレートコポリマーから作製されるシェルを含む。
【００５１】
組成物（Ｃ）での使用に特に適合していることが判明している例示的なコア−  シェルの実施形態は、特にＤｏｗ  Ｃｈｅｍｉｃａｌｓ  Ｃｏｍｐａｎｙから市販されているＰＡＲＡＬＯＩＤ（登録商標）ＥＸＬ−２３ＸＸ／３３ＸＸアクリルコア−シェル衝撃改質剤であり、より正確には、
−  ポリ（ブチルアクリレート）系エラストマーコア及びエポキシ官能基を有するグラフト化シェルとしてメチルメタクリレート／グリシジルメタクリレートコポリマーを含む、粒子の形態で提供されるコア−シェル衝撃改質剤であるＰＡＲＡＬＯＩＤ（登録商標）ＥＸＬ−２３１４、並びに、
−  ポリ（ブチルアクリレート）系エラストマーコア及びエポキシ官能性を欠いたメチルメタクリレート系シェルを含む、粒子の形態で提供されるコア−シェル衝撃改質剤である、ＰＡＲＡＬＯＩＤ（登録商標）ＥＸＬ−３３６１である。
【００５２】
ポリマー（Ｍ）
「メチルメタクリレートポリマー」又は「ポリマー（Ｍ）」という表現に関しては、本明細書において、これらの用語は、メチルメタクリレートの含有量が多く、アルキル（メタ）アクリレート、アクリロニトリル、ブタジエン、スチレン、及びイソプレンから選択されるその他のモノマーの含有量が少ない、メチルメタクリレートホモポリマー及びメチルメタクリレートコポリマーを意味するために使用される。
【００５３】
有利な結果は、メチルメタクリレートのホモポリマー、及びメチルメタクリレートとＣ２〜Ｃ６アルキルアクリレートのコポリマーで得られる。優れた結果は、メチルメタクリレートのホモポリマー、及びメチルメタクリレートと、例えば、ブチルアクリレートなどのＣ２〜Ｃ４アルキルアクリレートのコポリマーで得られる。コポリマーのメチルメタクリレート含有量は、一般的には、少なくとも約５５重量％、好ましくは少なくとも約６０重量％である。一般的には、約９０重量％を超えず、ほとんどの場合、８０重量％を超えない。
【００５４】
有利には、ポリマー（Ｍ）は、ポリマー（Ｍ）の重量の、０〜２０％、好ましくは５〜１５％の、メチルアクリレート、エチルアクリレート、及びブチルアクリレートの少なくとも１つを含むことができる。
【００５５】
ポリマー（Ｍ）は、官能基化されることができ、即ち、例えば、酸、酸塩化物、アルコール、又は無水物官能基を含む。これらの官能基は、グラフト又は共重合によって導入することができる。有利には、これは、アクリル酸コモノマーによってもたらされる酸官能基である。２つの隣接するアクリル酸官能基は、水を失って無水物を形成することができる。官能基の割合は、任意選択の官能基を含む０〜１５重量％のポリマー（Ｍ）であることができる。
【００５６】
ポリマー（Ｍ）は、有利には、ＡＳＴＭ  Ｄ  ３４１８に従って測定した場合、少なくとも８０℃、好ましくは少なくとも８５℃、より好ましくは少なくとも１００℃のガラス転移温度を有する。
【００５７】
特定の好ましい実施形態によれば、ポリマー（Ｍ）はポリメチルメタクリレートホモポリマーである。
【００５８】
組成物（Ｃ）
組成物（Ｃ）におけるポリマー（Ｆ）の量は、ポリマー（Ｆ）、エラストマー（Ｉ）、及びポリマー（Ｍ）の総重量に対して、少なくとも５０重量％、好ましくは少なくとも６０重量％、より好ましくは少なくとも６５重量％、最も好ましくは少なくとも７０重量％であり、且つ／又は、多くとも９５重量％、好ましくは多くとも９０重量％である。
【００５９】
組成物（Ｃ）におけるエラストマー（Ｉ）の量は、ポリマー（Ｆ）、エラストマー（Ｉ）、及びポリマー（Ｍ）の総重量に対して、少なくとも５重量％、好ましくは少なくとも１０重量％であり、且つ／又は、多くとも２５重量％、好ましくは多くとも２０重量％である。
【００６０】
ポリマー（Ｍ）が存在する場合、組成物（Ｃ）におけるポリマー（Ｍ）の量は、一般的には、ポリマー（Ｆ）、エラストマー（Ｉ）、及びポリマー（Ｍ）の総重量に対して、少なくとも５重量％、好ましくは少なくとも１０重量％であり、且つ／又は、多くとも２５重量％、好ましくは多くとも２０重量％、より好ましくは多くとも１５重量％である。
【００６１】
組成物（Ｃ）は、ポリマー（Ｆ）、エラストマー（Ｉ）、及びポリマー（Ｍ）に加えて、１つ以上の添加剤、特に顔料、加工助剤、可塑剤、安定剤、離型剤等からなる群から選択される１つ以上の添加剤を更に含むことができる。
【００６２】
存在する場合、添加剤は、一般的には、ポリマー（Ｆ）、エラストマー（Ｉ）、及びポリマー（Ｍ）の１００重量部当たり１０部を超えない量、好ましくは５部を超えない量で組成物（Ｃ）に含まれる。
【００６３】
好ましい実施形態は、組成物（Ｃ）が、ポリマー（Ｆ）、エラストマー（Ｉ）、ポリマー（Ｍ）、並びに、任意選択により、ポリマー（Ｆ）、エラストマー（Ｉ）、及びポリマー（Ｍ）の１００重量部当たり、０〜１０重量部の１つ以上の添加剤からなるものである。
【００６４】
美的外観のために、一般的には、組成物は、顔料から選択される少なくとも１つの添加剤を含むことが理解される。
【００６５】
組成物（Ｃ）に有用な顔料は、一般的には、酸化物、硫化物、酸化物水酸化物、ケイ酸、硫酸、チタン酸、リン酸、炭酸、及びこれらの混合物から選択される。
【００６６】
白色部分を提供することを目的とする場合、白色無機顔料が組成物（Ｃ）において好ましい。
【００６７】
本出願人は、組成物（Ｃ）から作製された白色部分が、改善された明度を示し、色の明るさを損なうことなく、微細な色合わせのための彩色された顔料を場合により導入するための更なる柔軟性を与えることを見出した。
【００６８】
本発明の組成物に適した白色顔料の中で、ＴｉＯ２顔料（例えば、ルチル、アナターゼ）、酸化亜鉛（ＺｎＯ）顔料（例えば、亜鉛白色、亜鉛華又は酸化亜鉛）、硫化亜鉛（ＺｎＳ）顔料、リトポン（硫酸鉛及び硫酸バリウムから製造された混合顔料）顔料、白色鉛顔料（塩基性炭酸鉛）、硫酸バリウム、及び、例えば、ケイ酸、アルミノケイ酸、マイカ等などの適切な無機担体における上記顔料の被覆から得られる対応する複合顔料を挙げることができる。
【００６９】
特に好ましい顔料は、酸化亜鉛及び硫化亜鉛顔料であり、組成物（Ｃ）に組み込まれる際に優れた白色度を有する成形部品を作製することが示されている。
【００７０】
このように、特定の場合に、目標の白色に向かって色座標を調整するために、且つ／又は黄色度を減少させるために、又は任意のその他の理由で、少量の彩色された顔料を上記白色顔料のいずれかと組み合わせて添加することが適切である場合がる。
【００７１】
組成物（Ｃ）に有用な彩色された顔料は、以下の１つ以上を特に含む、又は含むことなる：Ｓｈｅｐａｒｄ  Ｃｏｌｏｒ  Ｃｏｍｐａｎｙ，Ｃｉｎｃｉｎｎａｔｉ，Ｏｈｉｏ，ＵＳＡから入手可能な、Ａｒｔｉｃ  ｂｌｕｅ  ＃３、Ｔｏｐａｚ  ｂｌｕｅ＃９、Ｏｌｙｍｐｉｃ  ｂｌｕｅ  ＃１９０、Ｋｉｎｇｆｉｓｈｅｒ  ｂｌｕｅ  ＃２１１、Ｅｎｓｉｇｎ  ｂｌｕｅ  ＃２１４、Ｒｕｓｓｅｔ  ｂｒｏｗｎ  ＃２４、Ｗａｌｎｕｔ  ｂｒｏｗｎ  ＃１０、Ｇｏｌｄｅｎ  ｂｒｏｗｎ  ＃１９、Ｃｈｏｃｏｌａｔｅ  ｂｒｏｗｎ  ＃２０、Ｉｒｏｎｓｔｏｎｅ  ｂｒｏｗｎ  ＃３９、Ｈｏｎｅｙ  ｙｅｌｌｏｗ  ＃２９、Ｓｈｅｒｗｏｏｄ  ｇｒｅｅｎ  ＃５、及びＪｅｔ  ｂｌａｃｋ  ＃１、Ｆｅｒｒｏ  Ｃｏｒｐ．，Ｃｌｅｖｅｌａｎｄ，Ｏｈｉｏ，ＵＳＡから入手可能な、ｂｌａｃｋ  Ｆ−２３０２、ｂｌｕｅ  Ｖ−５２００、ｔｕｒｑｕｏｉｓｅ  Ｆ−５６８６、ｇｒｅｅｎ  Ｆ−５６８７、ｂｒｏｗｎ  Ｆ−６１０９、ｂｕｆｆ  Ｆ−６１１５、ｃｈｅｓｔｎｕｔ  ｂｒｏｗｎ  Ｖ−９１８６、及びｙｅｌｌｏｗ  Ｖ−９４０４、Ｅｎｇｌｅｈａｒｄ  Ｉｎｄｕｓｔｒｉｅｓ，Ｅｄｉｓｏｎ，Ｎｅｗ  Ｊｅｒｓｅｙ，ＵＳＡから入手可能な、ＭＥＴＥＯＲ（登録商標）顔料、Ｈｏｌｌｉｄａｙｓ  Ｐｉｇｍｅｎｔｓ  Ｉｎｔｅｒｎａｔｉｏｎａｌから市販されるｕｌｔｒａｍａｒｉｎｅ  ｂｌｕｅ  ＃５４、ｕｌｔｒａｍａｒｉｎｅ  ｖｉｏｌｅｔ  ＃５０１２。
【００７２】
従って、この文脈内においては、好ましい実施形態は、組成物（Ｃ）が、ポリマー（Ｆ）、エラストマー（Ｉ）、ポリマー（Ｍ）、並びに、ポリマー（Ｆ）、エラストマー（Ｉ）、及びポリマー（Ｍ）の１００重量部当たり０．０１〜１０重量部の１つ以上の添加剤からなり、上記添加剤の少なくとも１つが、上記に詳述したように、顔料であり、上記少なくとも１つの顔料は、ポリマー（Ｆ）、エラストマー（Ｉ）、及びポリマー（Ｍ）の１００重量部当たり、０．０１〜５、好ましくは０．０１〜３重量部の量で使用される。
【００７３】
部品を製造するための方法
本発明の更なる目的は、上記に詳述したように、携帯用電子機器の一部を製造する方法であり、この方法は、
（ｉ）組成物（Ｃ）を提供する工程であって、
−  上記に詳述したように、５０〜９５重量％の量で少なくとも１つのポリマー（Ｆ）と、
−  上記に詳述したように、５〜２５重量％の量で少なくとも１つのエラストマー（Ｉ）と、
−  上記に詳述したように、任意選択により、多くとも２５重量％の量で少なくとも１つのポリマー（Ｍ）と、上記に詳述したように、任意選択により、更なる添加剤と、を含む工程と、
（ｉｉ）上記部品を提供するように上記組成物（Ｃ）を成形する工程と
を含む。
【００７４】
組成物（Ｃ）を提供する工程（ｉ）は、一般的には、ポリマー（Ｆ）、エラストマー（Ｉ）、場合により、ポリマー（Ｍ）を混合する少なくとも１つの工程を含む。混合は、標準的な混合装置を用いて行うことができ、一般的には、ポリマー（Ｆ）、エラストマー（Ｉ）、及びポリマー（Ｍ）（存在する場合）が、溶融形態で混合される。混合は、一般的には、押し出し機装置を使用して実施され、二軸スクリュー押し出し機が好ましい。
【００７５】
従って、ペレットの形態で工程（ｉ）の組成物（Ｃ）を提供することが一般的な実践法である。
【００７６】
組成物（Ｃ）は、工程（ｉｉ）において成形されて上記部品を提供する。成形に用いられる手法は特に限定されず、溶融／軟化した形態の組成物（Ｃ）を成形することを含む標準的な技術を有利に適用することができ、特に、圧縮成形、押し出し成形、射出成形、トランスファー成形等を含む。
【００７７】
それにもかかわらず、特に、携帯用電子機器の上記部品が、複雑な設計を有する場合、射出成形技術は、最も汎用性があり、広く使用されていると一般的に理解される。
【００７８】
この技術によれば、溶融状態の組成物（Ｃ）の一部を鋳型キャビティの中に押し込むために、ラム又はネジ式プランジャーが使用され、この場合に、同じものが鋳型の輪郭にみとめられた形状に凝固される。次いで、鋳型が開き、適切な手段（例えば、ピン、スリーブ、ストリッパー等の配列）が、前進して物品を取り外す。次いで、鋳型が閉じ、このプロセスが繰り返される。
【００７９】
本発明の別の実施形態においては、携帯用電子機器の一部を製造するための方法は、工程（ｉｉ）において、上記標準成形品とは異なるサイズ及び形状を有する上記部品を得るように標準成形品を機械加工する工程を含む。上記標準成形品の非限定的な例としては、特に、プレート、ロッド、スラブ等が挙げられる。上記標準成形部品は、ポリマー組成物（Ｃ）の特に押し出し成形又は射出成形を含む任意の加工技術によって得ることができる。
【００８０】
本発明による携帯用電子機器の部品は、真空蒸着（蒸着される金属を加熱する様々な方法を含む）、無電解メッキ、電解メッキ、化学蒸着、金属スパッタリング、及び電子ビーム蒸着などの、それを成し遂げるための任意の公知の方法によって金属で被覆されることができる。従って、上記に詳述したように、この方法は、少なくとも１つの金属を上記部品の表面の少なくとも一部に被覆する工程を含む少なくとも１つの更なる工程を更に含むことができる。
【００８１】
金属は、任意の特別な処理をすることなく、部品に十分接着し得るが、通常は、接着を向上させるための当技術分野で周知の何らかの方法が用いられるであろう。これは、粗くするための表面の単純な摩耗、接着促進剤の添加、化学エッチング、プラズマ及び／又は照射（例えば、レーザ又はＵＶ線）への曝露による表面の官能化、又はこれらの任意の組み合わせに及び得る。
【００８２】
また、金属被覆方法の一部は、部品が酸浴に浸漬される少なくとも１つの工程を含む。２つ以上の金属又は金属合金が、ポリマー組成物（Ｃ）から作製された部品に対しメッキされることができ、例えば、１つの金属又は合金が、その良好な接着性のために表面に対し直接メッキされることができ、別の金属又は合金が、より高い強度及び／又は剛性を有することから、その上部にメッキされることができる。金属被覆を形成するための有用な金属及び合金としては、銅、ニッケル、鉄−ニッケル、コバルト、コバルト−ニッケル、及びクロム、並びに異なる層におけるこれらの組み合わせが挙げられる。好ましい金属及び合金は、銅、ニッケル、及び鉄−ニッケルであり、ニッケルがより好ましい。部品の表面は、金属で完全に又は部分的に被覆されることができる。部品の異なる領域においては、金属層の厚さ及び／又は数、並びに／又は金属層の組成は、変動することができる。金属は、パターンで被覆されて、部品の特定の区域で１つ以上の特性を効率的に改善することができる。
【００８３】
上記方法から得られるように、部品は、一般的には、携帯用電子機器を製造するためにその他の部品と組み立てられる。
【００８４】
携帯用電子機器を製造するための方法
本発明の更に別の目的は、携帯用電子機器の製造であり、上記方法は、
ａ．少なくとも回路基板、スクリーン、及びバッテリーを構成要素として提供する工程と、ｂ．上記に詳述したように、ポリマー組成物（Ｃ）から作製される少なくとも１つの部品を提供する工程と、
ｃ．上記構成要素の少なくとも１つを上記部品と組み立てる工程、又は上記構成要素の少なくとも１つを上記部品に取りつける工程と
を含む。
【００８５】
参照により本明細書に組み込まれる特許、特許出願及び刊行物のいずれかの開示が用語を不明瞭にさせ得る程度まで本出願の記載と矛盾する場合は、本記載が優先するものとする。
【００８６】
本発明は、以下の実施例に関連してこれから説明されるが、その目的は、単に例示的であるに過ぎず、本発明の範囲を限定することを意図しない。
【００８７】
原材料
ＳＯＬＥＦ（登録商標）６００８／０００１  ＰＶＤＦは、Ｓｏｌｖａｙ  Ｓｐｅｃｉａｌｔｙ  Ｐｏｌｙｍｅｒｓ（以降、６００８）から市販される約５．５〜１１ｇ／１０分のメルトフロー速度（２３０℃／２．１６ｋｇで、ＡＳＴＭ  Ｄ１２３８）、及び１６〜３０ｇ／１０分のメルトフロー速度（２３０℃／５ｋｇ）を有する低粘度ＰＶＤＦホモポリマーである。
【００８８】
ＰＡＲＡＬＯＩＤ（登録商標）ＥＸＬ  ２３１４エラストマーは、Ｔｈｅ  Ｄｏｗ  Ｃｈｅｍｉｃａｌ  Ｃｏｍｐａｎｙ（以降、２３１４）から市販されるポリ（ブチルアクリレート）エラストマーコア及びメチルメタクリレート／グリシジルメタクリレートグラフト化シェルを含むコア／シェル衝撃改質剤である。
【００８９】
ＰＡＲＡＬＯＩＤ（登録商標）ＥＸＬ  ２３００エラストマーは、Ｔｈｅ  Ｄｏｗ  Ｃｈｅｍｉｃａｌ  Ｃｏｍｐａｎｙ（以降、２３００）から市販されるポリ（ブチルアクリレート）エラストマーコア及びメチルメタクリレートグラフト化シェルを含むコア／シェル衝撃改質剤である。
【００９０】
ＯＰＴＩＸ（登録商標）ＣＡ５１  ＰＭＭＡは、Ｐｌａｓｋｏｌｉｔｅ、Ｉｎｃ（以降、ＣＡ５１）から市販される、約１５．０ｇ／１０分の速度（２３０℃／３．８ｋｇ、ＡＳＴＭ  Ｄ１２３８）からの溶融物を有するポリメチルメタクリレートホモポリマーである。
【００９１】
ＳＡＣＨＴＯＬＩＴＨ（登録商標）ＨＤ−Ｓ白色顔料は、有機被覆された、合成微粉ＺｎＳ（ＺｎＳ：＞９８重量％、主にＺｎＳの多結晶ウルツ鉱型）であり、Ｓａｃｈｔｌｅｂｅｎ  Ｃｈｅｍｉｅ  ＧｍｂＨ（以降、ＺｎＳ）から市販される。
【００９２】
ＢＬＥＵ  Ｄ’ＯＵＴＲＥＭＥＲ  ５４は、Ｈｏｌｉｄａｙ  ｐｉｇｍｅｎｔｓ（以降、Ｂｌｕｅ  ５４）から市販される鉱物顔料である。
【００９３】
ＵＬＴＲＡＭＡＲＩＮＥ  ＶＩＯＬＥＴ  ５０１２は、Ｈｏｌｌｉｄａｙ  Ｐｉｇｍｅｎｔｓ  Ｉｎｔｅｒｎａｔｉｏｎａｌ（以降、Ｖｉｏｌｅｔ  ５０１２）から市販される鉱物顔料である。
【００９４】
射出成形部品の製造のための組成物の調製における一般手順
表１に詳述したように、ペレットを得るために、成分を、ＺＳＫ３０二軸押し出し機を用いて、約２００℃の温度、２００ｒｐｍのスクリュー速度で１５ｋｇ／時間の処理量において押し出すことによって、配合した。
【００９５】
2018522989.tif 000002
【００９６】
部品の射出成形の一般手順
押し出しによって得られたペレットを、ＡＳＴＭ  Ｄ７９０に従って、ＡＳＴＭ引張り棒形状を有する射出された部品の製造のためのＥｎｇｅｌ  Ｅ−Ｍｏｔｉｏｎ  ２００／１００射出成形装置に供給した。使用した射出成形装置は、スクリュー押し出し機バレル、及び１０００ｋＮまでの締付け力を有する鋳型、及び２５００バールまでの溶融圧力コントローラを備える。
【００９７】
射出成形条件は、溶融温度が約１９０〜２１０℃であり、鋳型温度が９０℃に設定されたものであった。
【００９８】
射出成形試験は、エラストマー（Ｉ）の導入が、射出成形技術による加工性に有害な影響を及ぼさないことを実証するために決定的なものであった。他の一貫した射出成形条件における射出圧力は、場合によりポリマー（Ｍ）と組み合わせたエラストマー（Ｉ）のポリマー（Ｆ）への添加の影響を受けなかった。
【００９９】
射出成形された試験片の特性−機械的特性
射出成形された試験片を、引張り強度（ＡＳＴＭ  Ｄ６３８による）及びその耐衝撃性（ＡＳＴＭ  Ｄ２５４  Ａに従う２３℃でのノッチ付きアイゾット法による）について試験した。結果を下の表に要約する。
【０１００】
2018522989.tif 000003
【０１０１】
2018522989.tif 000004
【０１０２】
射出成形された試験片の特性−色／皺の程度／着色耐性
昼光タイプの標準入射光（Ｄ６５）を照射した場合、成形された試験片の成形された状態の色を測定して、射出成形された部品の白色度を評価した。色は、Ｌ＊座標が明度（黒から白）スケールを表し、ａ＊座標が緑色−赤色の色度を表し、且つ、ｂ＊スケールが青色−黄色の色度を表すＣＩＥ  Ｌ−ａ−ｂ座標標準に従って測定された。材料の白色度は、Ｌ＊値が９０．０より大きく、且つ、色度座標ａ＊及びｂ＊の合計された絶対値が４．０ユニット未満である場合、許容可能であると考えられる。当然のことながら、白色度は、組成物における顔料の相対量を調整し調節されることができ、これは、試験された化合物において約１ｐｈｒほど低く、このことは、この文脈においては低い顔料充填と考えられる。
【０１０３】
2018522989.tif 000005
【０１０４】
上記データは、エラストマー（Ｉ）を含む組成物（Ｃ）からの成形された部品が、より高いＬ＊の値、即ち、より高い明度を有することを示している。これは、部品が「より白く」又はより明るく、従って、顔料を適切に添加することによって基準色に容易に合わされることを意味し、彩色された顔料の添加は、一般的には、Ｌ＊座標をより低い値、即ち、より暗い色にシフトさせることが理解される。
【０１０５】
皺の程度を、表面粗さ試験機、ＩＳＯ１９９７に従いＭｉｔｕｔｏｙｏ  ＳＪ−３０１により測定し、平均線からの粗さプロファイルの垂直偏差に基づいて表面を特徴付ける皺の程度の振幅パラメーター、より具体的には、上記偏差の絶対値の算術平均であるＲａ、及びそれぞれのサンプリング長における最高ピークと最低谷との間の平均距離であるＲｚを決定した。射出成形された試験片において、そのまま（ＤＡＭ）、及びＨ２ＳＯ４水溶液（化学的耐性を試験するため）で２４時間経過させた後に、皺の程度を決定した。
【０１０６】
2018522989.tif 000006
【０１０７】
皺の程度のパラメーター、特に最も重要であるＲｚは、組成物（Ｃ）から作製された部品の表面が、侵食性化学物質への暴露によって損傷を受けていないことを実証するものである。その他の点では、エラストマー（Ｉ）の添加は、成形品におけるポリマー（Ｆ）の耐薬品性に悪影響を与えない。
【０１０８】
マスタード及びケチャップに対する耐着色性は、以下に規定された条件で評価した。結果を以下の表に示す。
【０１０９】
2018522989.tif 000007
【０１１０】
前述で要約されたデータは、組成物（Ｃ）から作製された部品が、着色剤に対する良好な耐性を有し、これが、携帯用電子機器での使用に適切にさせたことを示している。
【国際調査報告】
2018522989.tif 000008
2018522989.tif 000009